(57)【要約】【課題】良好な導電性およびエッチング性を両立することができる光透過性導電フィルムを提供すること。【解決手段】  光透過性導電フィルム１は、透明基材２と、透明基材２の上側に配置される光透過性導電層５とを備え、光透過性導電層５の厚みが４０ｎｍを超過し、光透過性導電層５におけるキャリア密度を、ｎ×１０１９（／ｃｍ３）とし、ホール移動度を、μ（ｃｍ２／Ｖ・ｓ）とした際に、μに対するｎの比（ｎ／μ）が、４．０以上である。【選択図】図１
2020136148.tif 000002
【特許請求の範囲】
【請求項１】
透明基材と、前記透明基材の厚み方向一方側に配置される光透過性導電層とを備え、
前記光透過性導電層の厚みが、４０ｎｍを超過し、
前記光透過性導電層におけるキャリア密度を、ｎ×１０１９（／ｃｍ３）とし、ホール移動度を、μ（ｃｍ２／Ｖ・ｓ）とした際に、
μに対するｎの比（ｎ／μ）が、４．０以上であることを特徴とする、光透過性導電フィルム。
【請求項２】
前記光透過性導電層が、結晶質であることを特徴とする、請求項１に記載の光透過性導電フィルム。
【請求項３】
前記光透過性導電層が、インジウム系無機酸化物を含有することを特徴とする、請求項１または２に記載の光透過性導電フィルム。
【請求項４】
前記光透過性導電層が、インジウムに対する不純無機元素の質量比が０．０５以上である第１領域と、インジウムに対する不純無機元素の質量比が０．０５未満である第２領域とを厚み方向に備えることを特徴とする、請求項３に記載の光透過性導電フィルム。
【請求項５】
前記光透過性導電層のキャリア密度が、５０×１０１９（／ｃｍ３）以上、１７０×１０１９（／ｃｍ３）以下であり、
ホール移動度が、５（ｃｍ２／Ｖ・ｓ）以上、４０（ｃｍ２／Ｖ・ｓ）以下であることを特徴とする、請求項１〜４のいずれか一項に記載の光透過性導電フィルム。
【請求項６】
前記光透過性導電層がパターニングされていることを特徴とする、請求項１〜５のいずれか一項に記載の光透過性導電フィルム。
【発明の詳細な説明】
【技術分野】
【０００１】
本発明は、光透過性導電フィルム、詳しくは、光学用途に好適に用いられる光透過性導電フィルムに関する。
【背景技術】
【０００２】
従来、透明導電層を備える透明導電性フィルムが、画像表示装置内のタッチパネル用基材などに用いられる。例えば、特許文献１には、高分子フィルムと、インジウム−スズ複合酸化物（ＩＴＯ）からなる透明導電層とを備える透明導電性フィルムが開示されている。
【０００３】
一般的に、タッチパネル用基材として用いるには、透明導電層を、エッチングにより、タッチ入力領域の所望のパターン（例えば、電極パターンや配線パターン）にパターニングする。
【先行技術文献】
【特許文献】
【０００４】
【特許文献１】特開２０１７−７１８５０号公報
【発明の概要】
【発明が解決しようとする課題】
【０００５】
ところで、透明導電性フィルムにおいて、低抵抗化して、導電性を良好にするために、ＩＴＯなどの透明導電層を厚膜化することが検討される。しかしながら、透明導電層を厚くすると、エッチング時間が増加する不具合が生じる。すなわち、エッチング性に劣る。その結果、所望のパターンを備えるタッチパネル用基材の生産性に劣る。
【０００６】
本発明は、良好な導電性およびエッチング性を両立することができる光透過性導電フィルムを提供することにある。
【課題を解決するための手段】
【０００７】
本発明［１］は、透明基材と、前記透明基材の厚み方向一方側に配置される光透過性導電層とを備え、前記光透過性導電層の厚みが、４０ｎｍを超過し、前記光透過性導電層におけるキャリア密度を、ｎ×１０１９（／ｃｍ３）とし、ホール移動度を、μ（ｃｍ２／Ｖ・ｓ）とした際に、μに対するｎの比（ｎ／μ）が、４．０以上である、光透過性導電フィルムを含む。
【０００８】
本発明［２］は、前記光透過性導電層が、結晶質である、［１］に記載の光透過性導電フィルムを含む。
【０００９】
本発明［３］は、前記光透過性導電層が、インジウム系無機酸化物を含有する、［１］または［２］に記載の光透過性導電フィルムを含む。
【００１０】
本発明［４］は、前記光透過性導電層が、インジウムに対する不純無機元素の質量比が０．０５以上である第１領域と、インジウムに対する不純無機元素の質量比が０．０５未満である第２領域とを厚み方向に備える、［３］に記載の光透過性導電フィルムを含む。
【００１１】
本発明［５］は、前記光透過性導電層のキャリア密度が、５０×１０１９（／ｃｍ３）以上、１７０×１０１９（／ｃｍ３）以下であり、ホール移動度が、５（ｃｍ２／Ｖ・ｓ）以上、４０（ｃｍ２／Ｖ・ｓ）以下である、［１］〜［４］のいずれか一項に記載の光透過性導電フィルムを含む。
【００１２】
本発明［６］は、前記光透過性導電層がパターニングされている、［１］〜［５］のいずれか一項に記載の光透過性導電フィルムを含む。
【発明の効果】
【００１３】
本発明の光透過性導電フィルムによれば、導電性が良好であり、かつ、光透過性導電層を良好な速度でエッチングすることができる。
【図面の簡単な説明】
【００１４】
【図１】図１は、本発明の光透過性導電フィルムの一実施形態の断面図を示す。
【図２】図２は、図１に示す光透過性導電フィルムをパターニングしたパターニング光透過性導電フィルムの断面図を示す。
【図３】図３は、μに対するｎの比とエッチングレートとの関係をプロットしたグラフを示す。
【発明を実施するための形態】
【００１５】
＜一実施形態＞
図１〜図２を参照して、本発明の光透過性導電フィルム１の一実施形態を説明する。
【００１６】
図１において、紙面上下方向は、上下方向（厚み方向、第１方向）であって、紙面上側が、上側（厚み方向一方側、第１方向一方側）、紙面下側が、下側（厚み方向他方側、第１方向他方側）である。また、紙面左右方向および奥行き方向は、上下方向に直交する面方向である。具体的には、各図の方向矢印に準拠する。
【００１７】
１．光透過性導電フィルム
光透過性導電フィルム１は、所定の厚みを有するフィルム形状（シート形状を含む）を有し、厚み方向と直交する所定方向（面方向）に延び、平坦な上面および平坦な下面を有する。光透過性導電フィルム１は、例えば、画像表示装置に備えられるタッチパネル用基材などの一部品であり、つまり、画像表示装置ではない。すなわち、光透過性導電フィルム１は、画像表示装置などを作製するための部品であり、ＬＣＤモジュールなどの画像表示素子を含まず、後述する透明基材２とハードコート層３と光学調整層４と光透過性導電層５とを含み、部品単独で流通し、産業上利用可能なデバイスである。
【００１８】
具体的には、図１に示すように、光透過性導電フィルム１は、透明基材２と、透明基材２の上面（厚み方向一方面）に配置されるハードコート層３と、ハードコート層３の上面に配置される光学調整層４と、光学調整層４の上面に配置される光透過性導電層５を備える。より具体的には、光透過性導電フィルム１は、透明基材２と、ハードコート層３と、光学調整層４と、光透過性導電層５とをこの順に備える。光透過性導電フィルム１は、好ましくは、透明基材２、ハードコート層３、光学調整層４および光透過性導電層５からなる。また、光透過性導電フィルム１は、透明導電性フィルムである。
【００１９】
２．透明基材
透明基材２は、光透過性導電フィルム１の機械強度を確保するための透明な基材である。すなわち、透明基材２は、光透過性導電層５を、ハードコート層３および光学調整層４とともに支持している。
【００２０】
透明基材２は、光透過性導電フィルム１の最下層であって、フィルム形状を有する。透明基材２は、ハードコート層３の下面全面に、ハードコート層３の下面と接触するように配置されている。
【００２１】
透明基材２としては、例えば、高分子フィルム、無機板（ガラス板など）が挙げられ、透明性および可撓性を併有する観点から、好ましくは、高分子フィルムが挙げられる。
【００２２】
高分子フィルムの材料としては、例えば、ポリエチレンテレフタレート（ＰＥＴ）、ポリブチレンテレフタレート、ポリエチレンナフタレートなどのポリエステル樹脂、例えば、ポリメタクリレートなどの（メタ）アクリル樹脂（アクリル樹脂および／またはメタクリル樹脂）、例えば、ポリエチレン、ポリプロピレン、シクロオレフィンポリマーなどのオレフィン樹脂、例えば、ポリカーボネート樹脂、ポリエーテルスルフォン樹脂、ポリアリレート樹脂、メラミン樹脂、ポリアミド樹脂、ポリイミド樹脂、セルロース樹脂、ポリスチレン樹脂などが挙げられる。これら高分子フィルムは、単独使用または２種以上併用することができる。
【００２３】
透明基材２は、透明性、可撓性、機械的強度などの観点から、好ましくは、ポリエチレンテレフタレートフィルム、シクロオレフィンポリマーフィルムが挙げられる。
【００２４】
透明基材２の全光線透過率（ＪＩＳ  Ｋ  ７３７５−２００８）は、例えば、８０％以上、好ましくは、８５％以上である。
【００２５】
透明基材２の厚みは、機械的強度、光透過性導電フィルム１をタッチパネル用フィルムとした際の打点特性などの観点から、例えば、２μｍ以上、好ましくは、２０μｍ以上であり、また、例えば、３００μｍ以下、好ましくは、１５０μｍ以下である。透明基材２の厚みは、例えば、マイクロゲージ式厚み計を用いて測定することができる。
【００２６】
透明基材２の下面には、セパレータなどが設けられていてもよい。
【００２７】
３．ハードコート層
ハードコート層３は、光透過性導電フィルム１を製造する際に、透明基材２に傷が発生することを抑制するための保護層である。また、複数の光透過性導電フィルム１を積層した場合に、光透過性導電層５に擦り傷が発生することを抑制するための耐擦傷層である。
【００２８】
ハードコート層３は、フィルム形状を有する。ハードコート層３は、透明基材２の上面全面に、透明基材２の上面に接触するように、配置されている。より具体的には、ハードコート層３は、透明基材２と光学調整層４との間に、透明基材２の上面および光学調整層４の下面に接触するように、配置されている。
【００２９】
ハードコート層３は、ハードコート組成物から形成されている。ハードコート組成物は、樹脂を含有し、好ましくは、樹脂からなる。
【００３０】
樹脂としては、例えば、硬化性樹脂、熱可塑性樹脂（例えば、ポリオレフィン樹脂）などが挙げられ、好ましくは、硬化性樹脂が挙げられる。
【００３１】
硬化性樹脂としては、例えば、活性エネルギー線（具体的には、紫外線、電子線など）の照射により硬化する活性エネルギー線硬化性樹脂、例えば、加熱により硬化する熱硬化性樹脂などが挙げられ、好ましくは、活性エネルギー線硬化性樹脂が挙げられる。
【００３２】
活性エネルギー線硬化性樹脂は、例えば、分子中に重合性炭素−炭素二重結合を有する官能基を有するポリマーが挙げられる。そのような官能基としては、例えば、ビニル基、（メタ）アクリロイル基（メタクリロイル基および／またはアクリロイル基）などが挙げられる。
【００３３】
活性エネルギー線硬化性樹脂としては、具体的には、例えば、ウレタンアクリレート、エポキシアクリレートなどの（メタ）アクリル系紫外線硬化性樹脂が挙げられる。
【００３４】
また、活性エネルギー線硬化性樹脂以外の硬化性樹脂としては、例えば、ウレタン樹脂、メラミン樹脂、アルキド樹脂、シロキサン系ポリマー、有機シラン縮合物などの熱硬化性樹脂が挙げられる。
【００３５】
樹脂は、単独使用または２種以上併用することができる。
【００３６】
ハードコート組成物は、粒子を含有することもできる。これにより、ハードコート層３を、耐ブロッキング特性を有するアンチブロッキング層とすることができる。
【００３７】
粒子としては、無機粒子、有機粒子などが挙げられる。無機粒子としては、例えば、シリカ粒子、例えば、酸化ジルコニウム、酸化チタン、酸化亜鉛、酸化錫などからなる金属酸化物粒子、例えば、炭酸カルシウムなどの炭酸塩粒子などが挙げられる。有機粒子としては、例えば、架橋アクリル樹脂粒子などが挙げられる。粒子は、単独使用または２種以上併用することができる。
【００３８】
ハードコート組成物は、さらに、レベリング剤、チクソトロピー剤、帯電防止剤などの公知の添加剤を含有することができる。
【００３９】
ハードコート層３の厚みは、耐擦傷性の観点から、例えば、０．１μｍ以上、好ましくは、０．５μｍ以上であり、また、例えば、１０μｍ以下、好ましくは、３μｍ以下である。ハードコート層３の厚みは、例えば、透過型電子顕微鏡を用いて、断面観察により測定することができる。
【００４０】
４．光学調整層
光学調整層４は、光透過性導電層５のパターンの視認を抑制しつつ、光透過性導電フィルム１に優れた透明性を確保するために、光透過性導電フィルム１の光学物性（例えば、屈折率）を調整する層である。
【００４１】
光学調整層４は、フィルム形状を有する。光学調整層４は、ハードコート層３の上面全面に、ハードコート層３の上面に接触するように、配置されている。より具体的には、光学調整層４は、ハードコート層３と光透過性導電層５との間に、ハードコート層３の上面および光透過性導電層５の下面に接触するように、配置されている。
【００４２】
光学調整層４は、光学調整組成物から形成されている。光学調整組成物は、樹脂を含有し、好ましくは、樹脂および粒子を含有する。
【００４３】
樹脂としては、特に限定されないが、例えば、ハードコート組成物で例示した樹脂が挙げられる。好ましくは、硬化性樹脂、より好ましくは、活性エネルギー線硬化性樹脂、さらに好ましくは、（メタ）アクリル系紫外線硬化性樹脂が挙げられる。
【００４４】
樹脂の含有割合は、光学調整組成物に対して、例えば、１０質量％以上、好ましくは、２５質量％以上であり、また、例えば、９５質量％以下、好ましくは、６０質量％以下である。
【００４５】
粒子としては、光学調整層の求める屈折率に応じて好適な材料を選択することができ、例えば、ハードコート組成物で例示した粒子が挙げられる。屈折率の観点から、好ましくは、無機粒子、より好ましくは、金属酸化物粒子、さらに好ましくは、酸化ジルコニウム粒子（ＺｒＯ２）が挙げられる。
【００４６】
粒子の含有割合は、光学調整組成物に対して、例えば、５質量％以上、好ましくは、４０質量％以上であり、また、例えば、９０質量％以下、好ましくは、７５質量％以下である。
【００４７】
光学調整組成物は、さらに、レベリング剤、チクソトロピー剤、帯電防止剤などの公知の添加剤を含有することができる。
【００４８】
光学調整層４の屈折率は、例えば、１．４０以上、好ましくは、１．５５以上であり、また、例えば、１．８０以下、好ましくは、１．７０以下である。屈折率は、例えば、アッベ屈折率計により測定することができる。
【００４９】
光学調整層４の厚みは、例えば、５ｎｍ以上、好ましくは、１０ｎｍ以上であり、また、例えば、２００ｎｍ以下、好ましくは、１００ｎｍ以下である。光学調整層４の厚みは、例えば、透過型電子顕微鏡を用いて、断面観察により測定することができる。
【００５０】
５．光透過性導電層
光透過性導電層５は、エッチングによって、所望のパターン（例えば、電極パターンや配線パターン）に形成するための透明導電層である。
【００５１】
光透過性導電層５は、光透過性導電フィルム１の最上層であって、フィルム形状を有する。光透過性導電層５は、光学調整層４の上面全面に、光学調整層４の上面に接触するように、配置されている。
【００５２】
光透過性導電層５の材料としては、例えば、インジウム系無機酸化物、アンチモン系無機酸化物などが挙げられ、好ましくは、インジウム系無機酸化物が挙げられる。
【００５３】
光透過性導電層５の材料には、好ましくは、Ｓｎ、Ｚｎ、Ｇａ、Ｔｉ、Ｓｉ、Ｚｒ、Ｍｇ、Ａｌ、Ａｕ、Ａｇ、Ｃｕ、Ｐｄ、Ｗ、Ｆｅ、Ｐｂ、Ｎｉ、Ｎｂ、Ｃｒからなる群より選択される少なくとも１種の不純物無機元素が含まれて（ドープされて）いる。不純無機元素としては、好ましくは、Ｓｎが挙げられる。
【００５４】
不純無機元素を含有する無機酸化物としては、例えば、インジウム系無機酸化物の場合は、インジウムスズ複合酸化物（ＩＴＯ）が挙げられ、例えば、アンチモン無機酸化物の場合は、アンチモンスズ複合酸化物（ＡＴＯ）が挙げられる。好ましくは、ＩＴＯが挙げられる。
【００５５】
光透過性導電層５がＩＴＯから形成されている場合、光透過性導電層５全体において、酸化スズ（ＳｎＯ２）含有量は、酸化スズおよび酸化インジウム（Ｉｎ２Ｏ３）の合計量に対して、例えば、０．５質量％以上、好ましくは、３質量％以上であり、また、例えば、１５質量％以下、好ましくは、１３質量％以下である。
【００５６】
光透過性導電層５は、単層から構成されていてもよく、または、複数の層（厚み方向領域）から構成されていてもよい。層数は限定的でなく、例えば、２層以上、５層以下が挙げられ、好ましくは、２層が挙げられる。
【００５７】
好ましくは、光透過性導電層５は、複数の層から構成されている。
【００５８】
具体的には、図１の仮想線が示すように、例えば、光透過性導電層５は、第１層（第１領域の一例）５ａと、第１層５ａの上側に配置される第２層（第２領域の一例）５ｂとを備える。
【００５９】
第１層５ａおよび第２層５ｂは、好ましくは、ともに、不純無機元素を含有する無機酸化物から形成されており、好ましくは、ともに、不純無機元素を含有するインジウム系無機酸化物から形成されており、さらに好ましくは、ともに、ＩＴＯから形成されている。
【００６０】
また、この場合、透明基材２から最も離れている層（すなわち、第２層５ｂ）のインジウムに対する不純無機元素（好ましくは、Ｓｎ）の質量比が、光透過性導電層５を構成する複数の層（すなわち、第１層５ａおよび第２層５ｂ）の中で、好ましくは、最大ではなく、より好ましくは、最小である。すなわち、光透過性導電層５が、第１層５ａおよび第２層５ｂからなる場合、第２層５ｂのインジウムに対する不純無機元素の質量比は、第１層５ａのインジウムに対する不純無機元素の質量比よりも小さい。
【００６１】
具体的には、第１層５ａは、好ましくは、インジウムに対する不純無機元素の質量比が０．０５以上であり、第２層５ｂは、好ましくは、インジウムに対する不純無機元素の質量比が０．０５未満である。これによって、より確実に短時間で、光透過性導電層５の結晶転化を可能にすることができる。
【００６２】
より具体的には、第１層５ａが、ＩＴＯから形成されている場合、第１層５ａにおいて、酸化スズ（ＳｎＯ２）含有量は、酸化スズおよび酸化インジウム（Ｉｎ２Ｏ３）の合計量に対して、例えば、５質量％以上、好ましくは、８質量％以上であり、また、例えば、１５質量％以下、好ましくは、１３質量％以下である。第１層５ａの酸化スズの含有量が、透明性や表面抵抗の安定性を向上させることができる。
【００６３】
第２層５ｂが、ＩＴＯから形成されている場合、第２層５ｂにおいて、酸化スズ（ＳｎＯ２）含有量は、酸化スズおよび酸化インジウム（Ｉｎ２Ｏ３）の合計量に対して、例えば、０．５質量％以上、好ましくは、２質量％以上であり、また、例えば、８質量％未満、好ましくは、５質量％未満である。第２層５ｂの酸化スズの含有量を上記範囲内であれば、光透過性導電層５の結晶転化を容易にして、導電性を確実に向上させることができる。
【００６４】
光透過性導電層５における、第１層５ａの厚み方向の割合は、例えば、７５％以上、好ましくは、８０％以上、より好ましくは、９０％以上であり、また、例えば、９９％以下、好ましくは、９８％以下、より好ましくは、９７％以下である。具体的には、第１層５ａの厚みは、例えば、５ｎｍ以上、好ましくは、１０ｎｍ以上、より好ましくは、２０ｎｍ以上であり、また、例えば、２００ｎｍ以下、好ましくは、１５０ｎｍ以下、より好ましくは、５０ｎｍ以下である。
【００６５】
光透過性導電層５における、第２層５ｂの厚み方向の割合は、例えば、２５％以下、好ましくは、２０％以下、より好ましくは、１０％以下であり、例えば、１％以上、好ましくは、２％以上、より好ましくは、３％以上である。また、具体的には、第２層５ｂの厚みは、例えば、１ｎｍ以上、好ましくは、１．５ｎｍ以上、より好ましくは、２ｎｍ以上であり、また、例えば、４０ｎｍ以下、好ましくは、２０ｎｍ以下、より好ましくは、１０ｎｍ以下である。
【００６６】
光透過性導電層５の総厚みは、４０ｎｍを超過し、好ましくは、４２ｎｍ以上、より好ましくは、５０ｎｍ以上である。総厚みの上限は限定的でなく、例えば、３００ｎｍ以下、好ましくは、１８０ｎｍ以下、より好ましくは、１００ｎｍ以下である。光透過性導電層５の総厚みが上記下限以上であれば、光透過性導電層５の導電性が良好である。
【００６７】
光透過性導電層５の厚みは、例えば、透過型電子顕微鏡を用いて、断面観察により測定することができる。
【００６８】
光透過性導電層５は、結晶質であってもよく、非晶質であってもよいが、好ましくは、良好な導電性およびエッチング性の観点から、結晶質である。
【００６９】
光透過性導電層が非結晶質か結晶質かは、例えば、光透過性導電層がＩＴＯ層である場合は、２０℃の塩酸（濃度５質量％）に１５分間浸漬した後、水洗・乾燥し、１５ｍｍ程度の間の端子間抵抗を測定することで判断できる。本明細書においては、塩酸（２０℃、濃度：５質量％）への浸漬・水洗・乾燥後に、１５ｍｍ間の端子間抵抗が１０ｋΩを超過する場合、ＩＴＯ層が非晶質とし、１５ｍｍ間の端子間抵抗が１０ｋΩ以下である場合、ＩＴＯ層が結晶質とする。
【００７０】
６．光透過性導電フィルムの製造方法
次いで、光透過性導電フィルム１を製造する方法を説明する。光透過性導電フィルム１を製造するには、例えば、透明基材２の上面（厚み方向一方面）に、ハードコート層３、光学調整層４および光透過性導電層５をこの順に設ける。以下、詳述する。
【００７１】
まず、公知または市販の透明基材２を用意する。
【００７２】
その後、必要に応じて、透明基材２とハードコート層３との密着性の観点から、透明基材２に、例えば、スパッタリング、コロナ放電、火炎、紫外線照射、電子線照射、化成、酸化などのエッチング処理や下塗り処理を実施することができる。また、溶剤洗浄、超音波洗浄などにより透明基材２を除塵、清浄化することができる。
【００７３】
次いで、透明基材２の上面に、ハードコート層３を設ける。例えば、透明基材２の上面にハードコート組成物を湿式塗工することにより、透明基材２の下面にハードコート層３を形成する。
【００７４】
具体的には、例えば、ハードコート組成物を溶媒で希釈した溶液（ワニス）を調製し、続いて、ハードコート組成物溶液を透明基材２の上面に塗布して、乾燥する。
【００７５】
溶媒としては、例えば、有機溶媒、水系溶媒（具体的には、水）などが挙げられ、好ましくは、有機溶媒が挙げられる。有機溶媒としては、例えば、メタノール、エタノール、イソプロピルアルコールなどのアルコール化合物、例えば、アセトン、メチルエチルケトン、メチルイソブチルケトンなどのケトン化合物、例えば、酢酸エチル、酢酸ブチルなどのエステル化合物、プロピレングリコールモノメチルエーテルなどのエーテル化合物、例えば、トルエン、キシレンなどの芳香族化合物などが挙げられる。これら溶媒は、単独使用または２種以上併用することができる。
【００７６】
ハードコート組成物溶液における固形分濃度は、例えば、１質量％以上、好ましくは、１０質量％以上であり、また、例えば、３０質量％以下、好ましくは、２０質量％以下である。
【００７７】
塗布方法は、ハードコート組成物溶液および透明基材２に応じて適宜選択することができる。塗布方法としては、例えば、ディップコート法、エアーナイフコート法、カーテンコート法、ローラーコート法、ワイヤーバーコート法、グラビアコート法、エクストルージョンコート法などが挙げられる。
【００７８】
乾燥温度は、例えば、５０℃以上、好ましくは、７０℃以上であり、例えば、２００℃以下、好ましくは、１００℃以下である。
【００７９】
乾燥時間は、例えば、０．５分以上、好ましくは、１分以上であり、例えば、６０分以下、好ましくは、２０分以下である。
【００８０】
その後、ハードコート組成物が活性エネルギー線硬化性樹脂を含有する場合は、ハードコート組成物溶液の乾燥後に、活性エネルギー線を照射することにより、活性エネルギー線硬化性樹脂を硬化させる。
【００８１】
なお、ハードコート組成物が熱硬化性樹脂を含有する場合は、この乾燥工程により、溶媒の乾燥とともに、熱硬化性樹脂を熱硬化することができる。
【００８２】
次いで、ハードコート層３の上面に、光学調整層４を設ける。例えば、ハードコート層３の上面に光学調整組成物を湿式塗工することにより、ハードコート層３の上面に光学調整層４を形成する。
【００８３】
具体的には、例えば、光学調整組成物を溶媒で希釈した溶液（ワニス）を調製し、続いて、光学調整組成物溶液をハードコート層３の上面に塗布して、乾燥する。
【００８４】
光学調整組成物の調製、塗布、乾燥などの条件は、ハードコート組成物で例示した調製、塗布、乾燥などの条件と同様にすることができる。
【００８５】
また、光学調整組成物が活性エネルギー線硬化性樹脂を含有する場合は、光学調整組成物溶液の乾燥後に、活性エネルギー線を照射することにより、活性エネルギー線硬化性樹脂を硬化させる。
【００８６】
なお、光学調整組成物が熱硬化性樹脂を含有する場合は、この乾燥工程により、溶媒の乾燥とともに、熱硬化性樹脂を熱硬化することができる。
【００８７】
次いで、光学調整層４の上面に、光透過性導電層５を設ける。例えば、乾式方法により、光学調整層４の上面に光透過性導電層５を形成する。
【００８８】
乾式方法としては、例えば、真空蒸着法、スパッタリング法、イオンプレーティング法などが挙げられる。好ましくは、スパッタリング法が挙げられる。この方法によって薄膜の光透過性導電層５を形成することができる。
【００８９】
スパッタリング法としては、例えば、２極スパッタリング法、ＥＣＲ（電子サイクロトロン共鳴）スパッタリング法、マグネトロンスパッタリング法、イオンビームスパッタリング法などが挙げられる。好ましくは、マグネトロンスパッタリング法が挙げられる。
【００９０】
スパッタリング法に用いる電源は、例えば、直流（ＤＣ）電源、交流中周波（ＡＣ／ＭＦ）電源、高周波（ＲＦ）電源、直流電源を重畳した高周波電源のいずれであってもよい。
【００９１】
スパッタリング法を採用する場合、ターゲット材としては、光透過性導電層５を構成する上述の無機物が挙げられ、好ましくは、ＩＴＯが挙げられる。ＩＴＯの酸化スズ濃度は、ＩＴＯ層の耐久性、結晶化などの観点から、例えば、０．５質量％以上、好ましくは、３質量％以上であり、また、例えば、１５質量％以下、好ましくは、１３質量％以下である。
【００９２】
スパッタガスとしては、例えば、Ａｒなどの不活性ガスが挙げられる。また、好ましくは、酸素ガスなどの反応性ガスを併用する。反応性ガスを併用する場合において、不活性ガスに対する反応性ガスの流量比は、例えば、０．００１０以上、０．０１００以下である。
【００９３】
スパッタリング法は、真空下で実施される。具体的には、スパッタリング時の気圧は、スパッタリングレートの低下抑制、放電安定性などの観点から、例えば、１Ｐａ以下、好ましくは、０．７Ｐａ以下であり、また、例えば、０．１Ｐａ以上である。
【００９４】
水の分圧は、結晶転化の速度を向上させる観点から、例えば、１０×１０−４Ｐａ以下、好ましくは、５×１０−４Ｐａ以下である。
【００９５】
また、所望の光透過性導電層５を形成するために、ターゲット材やスパッタリングの条件などを適宜設定して複数回スパッタリングを実施してもよい。
【００９６】
特に、本発明では、例えば、透明基材としてシクロオレフィン系樹脂を含有する基材を用い、酸素の導入量を調整し、かつ、複数の層（好ましくは、第１層５ａおよび第２層５ｂ）で光透過性導電層５を形成することにより、所望の光透過性導電層５を備える光透過性導電フィルム１を好適に製造することができる。
【００９７】
詳しくは、スパッタリング法により、光透過性導電層５としてＩＴＯ層を形成する場合を一例として挙げると、スパッタリング法により得られるＩＴＯ層は、一般的に、非晶質ＩＴＯ層として成膜される。そして、成膜雰囲気の酸素量を少なくして、ＩＴＯ層に酸素欠損部を生じさせることにより、加熱によって結晶転化可能なＩＴＯ層が得られる。この際、その酸素量を、ＩＴＯ層が結晶可能な程度にやや不足気味にする。また、透明基材２に、シクロオレフィン系樹脂を用いることにより、ポリエチレンテレフタレート系樹脂に比べて、結晶転化を阻害する水分の発生を低減させる。また、複数の層（例えば、第１層５ａおよび第２層５ｂ）で光透過性導電層５を構成させることにより、露出表面（最上面）に結晶転化させやすい層（第２層５ｂ）を設ける。これらによって、低温かつ短時間で結晶転化が可能な光透過性導電層５を形成させることができる。
【００９８】
より具体的には、例えば、透明基材２として、シクロオレフィン系フィルムを用い、水平磁場強度を５０ｍＴ以上、２００ｍＴ以下（好ましくは、８０ｍＴ以上、１２０ｍＴ以下）の高磁場強度とし、直流電源を採用した場合は、次の通りである。第１層５ａの形成時において、酸化スズ濃度が高いＩＴＯターゲットを用いて、Ａｒガスに対する酸素ガスの流量比（Ｏ２／Ａｒ）を、例えば、０．００５０以上、０．０１２０以下、好ましくは、０．００７０以上、０．００９０以下に設定し、また、ＩＴＯ厚み（ｎｍ）に対する流量比「（Ｏ２／Ａｒ）／（ＩＴＯ厚み）」を、例えば、０．０００１０以上、０．０００２０以下に設定する。
【００９９】
なお、ＩＴＯ成膜環境下で、酸素が適した割合（やや不足した酸素量）で導入されているか否かは、例えば、酸素供給量（ｓｃｃｍ）（Ｘ軸）と、その酸素供給量によって得られるＩＴＯの表面抵抗（Ω／□）（Ｙ軸）とをグラフにプロットして、そのグラフから判断することができる。すなわち、そのグラフの極小近傍領域（ボトム領域）が、最も表面抵抗が小さく、ＩＴＯが化学量論組成となっているため、その極小近傍領域よりも僅かに原点側に近いＸ軸の値が、本発明における光透過性導電層５を作製するのに適した酸素供給量と判断できる。
【０１００】
これにより、透明基材２、ハードコート層３、光学調整層４および光透過性導電層５を厚み方向にこの順に備える光透過性導電フィルム１を得る。
【０１０１】
なお、上記製造方法では、ロールトゥロール方式にて、透明基材２を搬送させながら、その透明基材２に、ハードコート層３、光学調整層４および光透過性導電層５を形成してもよく、また、これらの層の一部または全部をバッチ方式（枚葉方式）にて形成してもよい。生産性の観点から、好ましくは、ロールトゥロール方式にて、透明基材２を搬送させながら、透明基材２に各層を形成する。
【０１０２】
必要に応じて、光透過性導電フィルム１を加熱することができる。これにより、光透過性導電層５が結晶転化されて、結晶質となり、導電性が一段と向上する。
【０１０３】
具体的には、光透過性導電フィルム１に大気下で加熱処理を実施する。
【０１０４】
加熱処理は、例えば、赤外線ヒーター、オーブンなどを用いて実施することができる。
【０１０５】
加熱温度は、例えば、１００℃以上、好ましくは、１２０℃以上であり、また、例えば、２００℃以下、好ましくは、１５０℃以下である。
【０１０６】
加熱時間は、加熱温度に応じて適宜決定されるが、例えば、５分以上、好ましくは、１０分以上であり、また、例えば、１２０分以下、好ましくは、１００分以下である。
【０１０７】
このようにして得られる光透過性導電フィルム１は、以下の特性を備える。
【０１０８】
光透過性導電層５におけるキャリア密度（Ｘａ×１０１９／ｃｍ３）は、例えば、５０×１０１９／ｃｍ３以上、好ましくは、１００×１０１９／ｃｍ３以上、より好ましくは、１３０×１０１９／ｃｍ３以上であり、また、例えば、１７０×１０１９／ｃｍ３以下、好ましくは、１５０×１０１９／ｃｍ３以下である。
【０１０９】
光透過性導電層５におけるホール移動度（Ｙａ  ｃｍ２／Ｖ・ｓ）は、例えば、５ｃｍ２／Ｖ・ｓ以上、好ましくは、１０ｃｍ２／Ｖ・ｓ以上、より好ましくは、２０ｃｍ２／Ｖ・ｓ以上であり、また、例えば、４０ｃｍ２／Ｖ・ｓ以下、好ましくは、３０ｃｍ２／Ｖ・ｓ以下、より好ましくは、２３ｃｍ２／Ｖ・ｓ以下である。
【０１１０】
また、キャリア密度を、ｎ×１０１９（／ｃｍ３）とし、ホール移動度を、μ（ｃｍ２／Ｖ・ｓ）とした際に、μに対するｎの比（ｎ／μ）は、４．０以上、好ましくは、５．１以上、より好ましくは、５．５以上、さらに好ましくは、６．０以上である。上限は限定的でなく、例えば、２０．０以下、好ましくは、１０．０以下である。上記比（ｎ／μ）が上記下限以上であれば、光透過性導電層５を、短時間で、所望のパターンにエッチングすることができ、生産性に優れる。
【０１１１】
光透過性導電層５の表面抵抗は、例えば、６０Ω／□以下、好ましくは、５５Ω／□以下であり、また、例えば、１Ω／□以上、好ましくは、１０Ω／□以上である。表面抵抗は、４端子法により測定することができる。
【０１１２】
光透過性導電フィルム１の全光線透過率（ＪＩＳ  Ｋ  ７３７５−２００８）は、例えば、８０％以上、好ましくは、８５％以上である。
【０１１３】
光透過性導電フィルム１の厚みは、例えば、２μｍ以上、好ましくは、１０μｍ以上であり、また、例えば、１００μｍ以下、好ましくは、５０μｍ以下である。
【０１１４】
光透過性導電フィルム１は、例えば、光学装置に備えられる。光学装置としては、例えば、画像表示装置、調光装置などが挙げられ、好ましくは、画像表示装置が挙げられる。光透過性導電フィルム１を画像表示装置（具体的には、ＬＣＤモジュールなどの画像表示素子を有する画像表示装置）に備える場合には、光透過性導電フィルム１は、例えば、タッチパネル用基材として用いられる。タッチパネルの形式としては、光学方式、超音波方式、静電容量方式、抵抗膜方式などの各種方式が挙げられ、特に静電容量方式のタッチパネルに好適に用いられる。
【０１１５】
そして、この光透過性導電フィルム１は、光透過性導電層５において、厚みが４０ｎｍを超過し、μに対するｎの比（ｎ／μ）が、４．０を超過する。光透過性導電層５の導電性とエッチング性を両立することができる。すなわち、光透過性導電層５の導電性が良好でありながら、光透過性導電層５を短時間でパターニングすることができる。そのため、例えば、良好な導電性を優れるパターニングされた光透過性導電フィルム５の生産性に優れる。
【０１１６】
光透過性導電フィルム１のパターニングは、公知のエッチングを採用することができる。エッチング方法としては、ウェットエッチングおよびドライエッチングのいずれであってもよいが、生産効率の観点からウェットエッチングが挙げられる。
【０１１７】
ウェットエッチングは、例えば、パターン部および非パターン部に対応するように、被覆部（マスキングテープなど）を光透過性導電層５の上に配置し、被覆部から露出する光透過性導電層５（非パターン部）を、エッチング液を用いてエッチングする。
【０１１８】
エッチング液としては、例えば、塩酸、硫酸、硝酸、酢酸、蓚酸、リン酸およびこれらの混酸などの酸が挙げられる。その後、被覆部を、結晶質光透過性導電層６の上面から、例えば、剥離などによって、除去する。
【０１１９】
光透過性導電層５のパターンは、光透過性導電フィルム１が適用される用途に応じて適宜決定されるが、例えば、ストライプ形状を有する電極パターンや配線パターンなどが挙げられる。
【０１２０】
これにより、光透過性導電層５がパターニングされたパターニング光透過性導電フィルム１Ａが挙げられる。
【０１２１】
＜変形例＞
上記した一実施形態では、光透過性導電フィルム１は、透明基材２、ハードコート層３、光学調整層４および光透過性導電層５を備えているが、光透過性導電フィルム１は、これら以外の層をさらに備えていてもよい。  
【０１２２】
例えば、一実施形態は、透明基材２の下面が露出されているが、例えば、光透過性導電フィルム１は、透明基材２の下面に、アンチブロッキング層などの他の機能層をさらに備えていてもよい。
【０１２３】
また、一実施形態の光透過性導電フィルム１は、透明基材２、ハードコート層３、光学調整層４および光透過性導電層５を備えているが、例えば、ハードコート層３および光学調整層４の少なくとも一方を備えていなくてもよい。好ましくは、耐擦傷性、光透過性導電層５におけるパターンの視認抑制性などの観点から、ハードコート層３および光学調整層４を備える。
【実施例】
【０１２４】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１２５】
（実施例１）
透明基材として、シクロオレフィンポリマー（ＣＯＰ）フィルム（ゼオン社製、商品名「ゼオノア」、厚み４０μｍ）を用意した。透明基材の上面に、アクリル樹脂からなる紫外線硬化性樹脂組成物を塗布し、紫外線を照射して、ハードコート層（厚み１μｍ）を形成した。続いて、ハードコート層の上面に、ジルコニア粒子含有紫外線硬化型組成物を塗布し、紫外線を照射して、光学調整層（厚み９０ｎｍ、屈折率１．６２）を形成した。これにより、透明基材、ハードコート層および光学調整層を備える積層体を得た。
【０１２６】
真空スパッタ装置を用いて、積層体の光学調整層の上面に、インジウムスズ複合酸化物（ＩＴＯ）層からなる第１層（厚み４３ｎｍ）を形成した。具体的には、真空スパッタ装置内を、水の分圧が２．０×１０−４Ｐａ以下となるまで排気し、その後、アルゴンガスと酸素との混合ガス（流量比：Ｏ２／Ａｒ＝０．００７６３、（Ｏ２／Ａｒ）／ＩＴＯ厚み比：０．０００１７８）を導入して、圧力０．４Ｐａの雰囲気下で、ＤＣマグネトロンスパッタリング法を積層体に対して実施した。ターゲットとしては、酸化スズ１０質量％／酸化インジウム９０質量％の焼結体を用いた。また、ターゲット表面の水平磁場を１００ｍＴに設定した。
【０１２７】
続いて、ターゲットを、酸化スズ３質量％／酸化インジウム９７質量％の焼結体に変更し、アルゴンガスと酸素との混合ガスの流量比を、Ｏ２／Ａｒ＝０．００１６０にした以外は上記と同様にして、スパッタリングをさらに実施して、第１層の上面に第２層（厚み２ｎｍ）を形成した。これにより、総厚み４５ｎｍの光透過性導電層（透明導電層）を光学調整層の上面に形成した。
【０１２８】
続いて、１３０℃の熱風オーブンで９０分間加熱して、光透過性導電層を結晶転化させた。
【０１２９】
このようにして、実施例１の光透過性導電フィルム（透明導電性フィルム）を製造した。
【０１３０】
（実施例２〜５および比較例１〜３）
第１層および第２層の形成において、各層の厚みやガスの流量比を表１に示すように変更した以外は、実施例１と同様にして、光透過性導電フィルムを製造した。
【０１３１】
（１）厚みの測定
ハードコート層、光学調整層、第１層および第２層の厚みを、透過型電子顕微鏡（日立製作所社製、「Ｈ−７６５０」）を用いて、断面観察により測定した。
【０１３２】
透明基材の厚みを、膜厚計（Ｐｅａｃｏｃｋ社製、「デジタルダイアルゲージＤＧ−２０５」）を用いて、測定した。
【０１３３】
（２）キャリア密度・ホール移動度の測定
ホール効果測定システム（バイオラッド社製、「ＨＬ５５００ＰＣ」）を用いて、光透過性導電層のホール移動度（μ  ｃｍ２／Ｖ・ｓ）を測定した。キャリア密度（ｎ×１０１９／ｃｍ３）は、光透過性導電層の総厚みを用いて、算出した。
【０１３４】
（３）エッチング時間の評価
各実施例および各比較例の光透過性導電フィルムを、濃度７ｗｔ％、３５℃の塩酸に所定時間（１５秒間隔）浸漬した後、水洗・乾燥し、その都度、１５ｍｍ間の端子間抵抗をテスタを用いて測定した。このとき、端子間抵抗が、５０ｋΩを超過するか、絶縁（エラーなど）を示した時間をエッチング完了時間とした。エッチング時間を光透過性導電層の値で除した時間を１ｎｍ厚み当たりのエッチングレートとして、算出した。
【０１３５】
エッチングレートが２０．０秒／ｎｍ以下である場合を◎と評価し、エッチングレートが２０．０秒／ｎｍを超過し２５．０秒／ｎｍ以下である場合を〇と評価し、エッチングレートが２５．０秒／ｎｍを超過し３１．０秒／ｎｍ以下である場合を△と評価し、エッチングレートが３１．０秒を超過する場合を×と評価した。結果を表１に示す。
【０１３６】
（４）表面抵抗
各実施例および各比較例の光透過性導電フィルムの表面抵抗を、４端子法により測定した。表面抵抗が４０Ω／□以下である場合を◎と評価し、表面抵抗が４０Ω／□を超過し、６０Ω／□以下である場合を〇と評価し、表面抵抗が６０Ω／□を超過する場合を×と評価した。結果を表１に示す。
【０１３７】
また、各実施例および各比較例から、μに対するｎの比（ｎ／μ）を横軸に、エッチングレートを縦軸にプロットして、これらの関係式をグラフに示した。このグラフを図３に示す。
【０１３８】
【表１】
2020136148.tif 000003
【符号の説明】
【０１３９】
１  光透過性導電フィルム
２  透明基材
５  光透過性導電層
５ａ  第１層
５ｂ  第２層
【図１】
2020136148.tif 000004
【図２】
2020136148.tif 000005
【図３】
2020136148.tif 000006